"下記の一般式1で表される構造単位の中から選ばれる少なくとも1種と、[式1中、Q1は水素原子、メチル基又はシアノ基を示し、Q2は水素原子、R1及びR1’は同一又は異なって水素原子又は炭素数1~4の低級アルキル基又はハロゲン原子又はハロゲノメチル基を示し、R2は炭素数1~18の直鎖又は分岐又は環状のアルキル基又はベンジル基又はヒドロキシプロピル基を示し、R2’は炭素数1~18の直鎖又は分岐又は環状のアルキル基又はフェニル基を示し、R3は水素原子又は炭素数1~10のアルキル基を示し、R4は炭素数1~10のアルキル基を示すただしR3及びR4の総炭素数は3~20であるを示す。]下記の一般式2で表される構造単位の中から選ばれる少なくとも1種又は、下記の一般式2’で表される構造単位の中から選ばれる少なくとも1種と、[式2中、Q3は水素原子又はメチル基を示し、Q4は、X1はCOOCH2n又はCONHCH2nnは1~3の整数を示すを示し、R5及びR6は同一又は異なって水素原子又は炭素数1~4の低級アルキル基又はベンジル基を示すを示す。][式2’中、Q3’は水素原子又はメチル基を示し、Q4’は、Mは水素原子、軽金属イオン又はアンモニウムイオンを示すを示す。]下記の一般式3及び4で表される構造単位の中から選ばれる少なくとも1種から成る水分散性の高分子微粒子であって、pHの変化に応じて平均粒子径が可逆的に変化することを特徴とする、pH応答性高分子微粒子。[式3中、Q5は水素原子又はメチル基を示し、Q6は、A1は炭素数1~10のアルキレン基を示すを示し、Q7は酸素原子又は-NH-を示し、Q8は炭素数1~10のアルキレン基を示し、Q9は酸素原子又は硫黄原子を示し、Y1は酸素原子又は2個の水素原子を示し、R7は水素原子又はメチル基を示し、X2はR8、R9及びR10は同一又は異なって炭素数1~4の低級アルキル基又はベンジル基を示し、R11は水素原子又はメチル基又はエチル基を示し、R12は水素原子又はメチル基をを示し、Z-は陰イオンを示すを示し、lは1~100の数を示す。][式4中、Q10及びQ12は同一又は異なって水素原子又はメチル基を示し、Q11は酸素原子又は-NH-を示し、mは1~100の数を示す。]下記の一般式5で表される単量体の中から選ばれる少なくとも1種と、[式5中、Q13は水素原子、メチル基又はシアノ基を示し、Q14は水素原子、R13及びR13’は同一又は異なって水素原子又は炭素数1~4の低級アルキル基又はハロゲン原子又はハロゲノメチル基を示し、R14は炭素数1~18の直鎖又は分岐又は環状のアルキル基又はベンジル基又はヒドロキシプロピル基を示し、R14’は炭素数1~18の直鎖又は分岐又は環状のアルキル基又はフェニル基を示し、R15は水素原子又は炭素数1~10のアルキル基を示し、R16は炭素数1~10のアルキル基を示すただしR15及びR16の総炭素数は3~20であるを示す。]下記の一般式6で表される単量体の中から選ばれる少なくとも1種又は、下記の一般式6’で表される構造単位の中から選ばれる少なくとも1種と、[式6中、Q15は水素原子又はメチル基を示し、Q16は、X3はCOOCH2n又はCONHCH2nnは1~3の整数を示すを示し、R17及びR18は同一又は異なって水素原子又は炭素数1~4の低級アルキル基又はベンジル基を示すを示す。][式6’中、Q15’は水素原子又はメチル基を示し、Q16’は、Mは水素原子、軽金属イオン又はアンモニウムイオンを示すを示す。]下記の一般式7及び8で表されるマクロモノマーの中から選ばれる少なくとも1種とを共重合させることを特徴とする、請求項1記載のpH応答性高分子微粒子の分散体の製造方法。[式7中、Q17は水素原子又はメチル基を示し、Q18は、A2は炭素数1~10のアルキレン基を示すを示し、Q19は酸素原子又は-NH-を示し、Q20は炭素数1~10のアルキレン基を示し、Q21は酸素原子又は硫黄原子を示し、Y2は酸素原子又は2個の水素原子を示し、R19は水素原子又はメチル基を示し、X4はR20、R21及びR22は同一又は異なって炭素数1~4の低級アルキル基又はベンジル基を示し、R23は水素原子又はメチル基又はエチル基を示し、R24は水素原子又はメチル基を示し、Z-は陰イオンを示すを示し、lは1~100の数を示す。][式8中、Q22及びQ24は同一又は異なって水素原子又はメチル基を示し、Q23は酸素原子又は-NH-を示し、mは1~100の数を示す。]本発明の目的は、表面にカチオン系及び/又はノニオン系の親水性高分子鎖を有する新規な高分子微粒子及びその分散体の製造方法を提供することであって、pHの変化に応じて平均粒子径が可逆的に変化するpH応答性高分子微粒子及び当該微粒子分散体の簡易な製造方法を提供することにある。本発明者は、鋭意研究を積み重ねた結果、微粒子表面に親水性高分子鎖が局在し、微粒子のコアが疎水性高分子及びpH感受性高分子から構成される高分子微粒子が可逆的なpH応答性を示すことを見出し、さらには親水性マクロモノマーと疎水性モノマーとpH感受性モノマーとを共重合することにより、容易に当該pH応答性高分子微粒子の分散体を得ることができることを見出し、本発明を完成するに至った。即ち本発明のpH応答性高分子微粒子は、下記の一般式1で表される構造単位の中から選ばれる少なくとも1種と、[式1中、Q1は水素原子、メチル基又はシアノ基を示し、Q2は水素原子、R1及びR1’は同一又は異なって水素原子又は炭素数1~4の低級アルキル基又はハロゲン原子又はハロゲノメチル基を示し、R2は炭素数1~18の直鎖又は分岐又は環状のアルキル基又はベンジル基又はヒドロキシプロピル基を示し、R2’は炭素数1~18の直鎖又は分岐又は環状のアルキル基又はフェニル基を示し、R3は水素原子又は炭素数1~10のアルキル基を示し、R4は炭素数1~10のアルキル基を示すただしR3及びR4の総炭素数は3~20であるを示す。]下記の一般式2で表される構造単位の中から選ばれる少なくとも1種又は、下記の一般式2’で表される構造単位の中から選ばれる少なくとも1種と、[式2中、Q3は水素原子又はメチル基を示し、Q4は、X1はCOOCH2n又はCONHCH2nnは1~3の整数を示すを示し、R5及びR6は同一又は異なって水素原子又は炭素数1~4の低級アルキル基又はベンジル基を示すを示す。][式2’中、Q3’は水素原子又はメチル基を示し、Q4’は、Mは水素原子、軽金属イオン又はアンモニウムイオンを示すを示す。]下記の一般式3及び4で表される構造単位の中から選ばれる少なくとも1種から成る水分散性の高分子微粒子であって、pHの変化に応じて可逆的に平均粒子径が変化することを特徴とする。[式3中、Q5は水素原子又はメチル基を示し、Q6は、A1は炭素数1~10のアルキレン基を示すを示し、Q7は酸素原子又は-NH-を示し、Q8は炭素数1~10のアルキレン基を示し、Q9は酸素原子又は硫黄原子を示し、Y1は酸素原子又は2個の水素原子を示し、R7は水素原子又はメチル基を示し、X2はR8、R9及びR10は同一又は異なって炭素数1~4の低級アルキル基又はベンジル基を示し、R11は水素原子又はメチル基又はエチル基を示し、R12は水素原子又はメチル基を示し、Z-は陰イオンを示すを示し、lは1~100の数を示す。][式4中、Q10及びQ12は同一又は異なっては水素原子又はメチル基を示し、Q11は酸素原子又は-NH-を示し、mは1~100の数を示す。]また、本発明のpH応答性高分子微粒子分散体の製造方法は、下記の一般式5で表される単量体の中から選ばれる少なくとも1種と、[式5中、Q13は水素原子、メチル基又はシアノ基を示し、Q14は水素原子、R13及びR13’は同一又は異なって水素原子又は炭素数1~4の低級アルキル基又はハロゲン原子又はハロゲノメチル基を示し、R14は炭素数1~18の直鎖又は分岐又は環状のアルキル基又はベンジル基又はヒドロキシプロピル基を示し、R14’は炭素数1~18の直鎖又は分岐又は環状のアルキル基又はフェニル基を示し、R15は水素原子又は炭素数1~10のアルキル基を示し、R16は炭素数1~10のアルキル基を示すただしR15及びR16の総炭素数は3~20であるを示す。]下記の一般式6で表される単量体の中から選ばれる少なくとも1種又は、下記の一般式6’で表される構造単位の中から選ばれる少なくとも1種と、[式6中、Q15は水素原子又はメチル基を示し、Q16は、X3はCOOCH2n又はCONHCH2nnは1~3の整数を示すを示し、R17及びR18は同一又は異なって水素原子又は炭素数1~4の低級アルキル基又はベンジル基を示すを示す。][式6’中、Q15’は水素原子又はメチル基を示し、Q16’は、Mは水素原子、軽金属イオン又はアンモニウムイオンを示すを示す。]下記の一般式7及び8で表される親水性マクロモノマーの中から選ばれる少なくとも1種とを共重合させることを特徴とする。[式7中、Q16は水素原子又はメチル基を示し、Q17は、A2は炭素数1~10のアルキレン基を示すを示し、Q18は酸素原子又は-NH-を示し、Q19は炭素数1~10のアルキレン基を示し、Q20は酸素原子又は硫黄原子を示し、Y2は酸素原子又は2個の水素原子を示し、R19は水素原子又はメチル基を示し、X4はR20、R21及びR22は同一又は異なって炭素数1~4の低級アルキル基又はベンジル基を示し、R23は水素原子又はメチル基又はエチル基を示し、R24は水素原子又はメチル基を示し、Z-は陰イオンを示すを示し、lは1~100の数を示す。][式8中、Q22及びQ24は同一又は異なって水素原子又はメチル基を示し、Q23は酸素原子又は-NH-を示し、mは1~100の数を示す。]本発明によれば、表面にカチオン系及び/又はノニオン系の親水性高分子鎖を有し、内部が疎水性の高分子化合物から構成される水分散性のpH応答性高分子微粒子を、凝集物等副生することなく簡易に分散体として製造することができる。以下、本発明を詳細に説明する。本発明のpH応答性微粒子は、微粒子のコアを形成する前記一般式1で表わされる構造単位と、pH応答性能を発現させる前記一般式2又は2 ́で表わされる構造単位と、微粒子表面に局在する前記一般式3及び/又は4で表わされる親水性の高分子鎖から構成される。先ず、本発明のpH応答性高分子微粒子を構成する前記一般式1について説明する。前記一般式1で表される構造単位中のQ2の式Q2-1で表わされるR1及びR1’で示される炭素数1~4の低級アルキル基としてはメチル基、エチル基、n-プロピル基、イソプロピル基、n-ブチル基等を挙げることができ、ハロゲン原子としてはフッ素原子、塩素原子、臭素原子、ヨウ素原子を挙げることができ、ハロゲノメチル基としてはクロロメチル基、ブロモメチル基、ヨードメチル基等を挙げることができる。式1中、Q2の式Q2-2及びQ2-3で表わされるR2及びR2’で示される炭素数1~18のアルキル基としては、直鎖又は分岐又は環状のアルキル基が挙げられ、具体例としてはメチル基、エチル基、n-プロピル基、イソプロピル基、n-ブチル基、t-ブチル基、n-ペンチル基、n-ヘキシル基、ラウリル基、ステアリル基等が挙げられる。このうちR2及びR2 ́としては炭素数1~5のアルキル基がより好ましく、メチル基、エチル基、イソプロピル基が特に好ましい。また、式1中、Q2の式Q2-4で表わされるR3及びR4はいずれか一方が水素原子で他方がアルキル基の場合、及び両者がアルキル基の場合があるが、両者の総炭素数が3~20である。例えばR3が水素原子の場合、R4は炭素数3~20のアルキル基であり、R3及びR4がアルキル基の場合にはR3及びR4のアルキル基の炭素数の合計が3~20となる組み合わせである。一般式1の構造単位中のQ2は、式Q2-1、Q2-2、Q2-3及びQ2-4の構造から選ばれる1種でもよく、2種以上を組み合わせてもよいが、次の式1aである構造がより好ましく、さらには次の式1b式中、R1は前記と同じで表わされる構造単位がより好ましく、R1が水素原子の場合が特に好ましい。次に、本発明のpH応答性高分子微粒子を構成する前記一般式2及び2’について説明する。前記一般式2で表される構造単位中のQ4の、式Q4-1中のX1で示されるCH2nは炭素数1~3のアルキレン基であり、具体的にはメチレン基、エチレン基、トリメチレン基が挙げられるが、エチレン基が好ましい。式2中のQ4の、式Q4-1、Q4-2及びQ4-3中のR5及びR6で示される低級アルキル基としてはメチル基、エチル基、n-プロピル基、イソプロピル基、ブチル基等が挙げられる。一般式2の構造単位中のQ4は、Q4-1、Q4-2及びQ4-3から選ばれる1種でもよく、2種以上を組み合わせてもよいが、次の式2a式中、Q3、R5及びR6は前記と同じである構造がより好ましく、次の式2bで表わされる構造単位が特に好ましい。前記一般式2’で表される構造単位中のQ4’の、式Q4’-1及びQ4’-2中のMで示される軽金属イオンとしては、リチウムイオン、ナトリウムイオン、カリウムイオン等が挙げられる。一般式2’の構造単位中のQ4は、式Q4’-1及びQ4’-2から選ばれる1種でもよく、2種以上を組み合わせてもよいが、次の式2’a式中、Mは前記と同じである構造がより好ましく、次の式2’bで表わされる構造単位が特に好ましい。次に、本発明のpH応答性高分子微粒子を構成する一般式3及び4について説明する。一般式3で表される構造単位中、Q6のA1及びQ8で示される炭素数1~10のアルキレン基としては、炭素数1~10の直鎖又は分岐状のアルキレン基が挙げられ、具体的にはメチレン基、エチレン基、トリメチレン基、ヘキサメチレン基、エチルエチレン基、ジメチルエチレン基等が挙げられる。このうち、炭素数1~5の直鎖又は分岐状のアルキレン基がより好ましい。一般式3で表される構造単位中のX2の、式X2-1、X2-2、X2-3及びX2-4中のR8、R9及びR10で示される低級アルキル基としてはメチル基、エチル基、n-プロピル基、イソプロピル基、ブチル基等が挙げられる。一般式3で表される構造単位中のX2の、式X2-1及びX2-2中のCH2nは炭素数1~3のアルキレン基であり、具体的にはメチレン基、エチレン基、トリメチレン基が挙げられるが、エチレン基が好ましい。一般式3で表される構造単位中のX2の、式X2-1、X2-2、X2-3及びX2-4中のZ-で示される陰イオンはフッ素イオン、塩素イオン、臭素イオン、ヨウ素イオン、硫酸イオン等が挙げられ、中でも塩素イオンが特に好ましい。一般式3で表される構造単位中のX2を含む繰り返し単位は、X2-1、X2-2、X2-3、X2-4、X2-5及びX2-6の中から選ばれる1種でもよく、2種以上を組み合わせてもよい。一般式3の構造単位中、次の式3a式中、Q7、Q8、Q9、Y1、X2、R7及びlは前記と同じで表わされる構造単位がより好ましく、さらには式3b式中、X2、R7及びlは前記と同じで表わされる構造単位がより好ましく、式3c式中、Z及びlは前記と同じで表わされる構造単位が特に好ましい。一般式4の構造単位中、次の式4a式中、Q11及びmは前記と同じで表わされる構造単位がより好ましく、式4b式中、mは前記と同じで表わされる構造単位が特に好ましい。微粒子のコアを形成する構造単位は、一般式1で表わされる構造単位から1種又は2種以上選んでもよい。また、pH応答性能を発現させる構造単位は、一般式2で表わされる構造単位から1種又は2種以上選んでもよく、この場合はpHがアルカリ性から酸性へ変化するに連れて粒子径が大きくなるpH応答性微粒子となる。また、一般式2’で表わされる構造単位から1種又は2種以上選んでもよく、この場合はpHが酸性からアルカリ性へ変化するに連れて粒子径が大きくなる環境応答性微粒子となる。微粒子表面に局在する親水性の高分子鎖である構造単位は、一般式3で表わされる構造単位から1種又は2種以上選んでもよいし、一般式4で表わされる構造単位から1種又は2種以上選んでもよいし、一般式3及び4の群から2種以上選んでもよい。より好ましい組合わせは、一般式1で表わされる構造単位から選ばれる1種と、一般式2で表わされる構造単位から選ばれる1種と、一般式3又は一般式4で表わされる構造単位から選ばれる1種との組合せ、又は一般式1で表わされる構造単位から選ばれる1種と、一般式2’で表わされる構造単位から選ばれる1種と、一般式3又は一般式4で表わされる構造単位から選ばれる1種との組合せである。本発明のpH応答性微粒子を構成する一般式1で表わされる構造単位、一般式2又は2’で表わされる構造単位、一般式3及び/又は4で表わされる構造単位の比率は特に制限されないが、pH応答性の観点から、一般式1で表わされる構造単位と、一般式2又は2’で表わされる構造単位と、一般式3及び4で表わされる構造単位のうち当該高分子微粒子の表面に局在する高分子鎖を構成する繰り返し単位との比率が1/0.01~100/0.01~100の範囲が好ましく、1/0.1~50/0.1~50の範囲がより好ましく、1/0.5~10/0.5~10が特に好ましい。本発明のpH応答性高分子微粒子分散体は、微粒子のコアを形成する前記一般式5で表わされる単量体から選ばれる少なくとも1種と、pH応答性能を発現させる前記一般式6で表わされる単量体から選ばれる少なくとも1種、又は前記一般式6’で表わされる単量体から選ばれる少なくとも1種と、微粒子表面に局在する前記一般式7及び/又は8で表わされる親水性マクロモノマーから選ばれる少なくとも1種とを共重合させることにより製造することができる。以下にその製造方法を詳しく説明する。一般式5で表される単量体のQ14の式Q14-1で表わされるR13及びR13’で示される炭素数1~4の低級アルキル基としてはメチル基、エチル基、n-プロピル基、イソプロピル基、n-ブチル基等を挙げることができ、ハロゲン原子としてはフッ素原子、塩素原子、臭素原子、ヨウ素原子を挙げることができ、ハロゲノメチル基としては、クロロメチル基、ブロモメチル基、ヨードメチル基等を挙げることができる。式5中、Q14の式Q14-2及びQ14-3で表わされるR14及びR14’で示される炭素数1~18のアルキル基としては、直鎖又は分岐又は環状のアルキル基が挙げられ、具体例としてはメチル基、エチル基、n-プロピル基、イソプロピル基、n-ブチル基、t-ブチル基、n-ペンチル基、n-ヘキシル基、ラウリル基、ステアリル基等が挙げられる。このうちR14及びR14’としては炭素数1~5のアルキル基がより好ましく、メチル基、エチル基、イソプロピル基が特に好ましい。また、式5中、Q14の式Q14-4で表わされるR15及びR16はいずれか一方が水素原子で他方がアルキル基の場合、及び両者がアルキル基の場合があるが、両者の総炭素数が3~20である。例えばR15が水素原子の場合、R16は炭素数3~20のアルキル基であり、R15及びR16がアルキル基の場合にはR15及びR16のアルキル基の炭素数の合計が3~20となる組み合わせである。一般式5で表される単量体としては、スチレン、モノメチルスチレン、ジメチルスチレン、クロロスチレン、ジクロロスチレン、クロロメチルスチレン、エチルアクリレート、プロピルアクリレート、ブチルアクリレート、ラウリルアクリレート、ステアリルアクリレート、メチルメタクリレート、エチルメタクリレート、ブチルメタクリレート、ラウリルメタクリレート、ステアリルメタクリレート、ベンジルメタクリレート、ヒドロキシプロピルメタクリレート、酢酸ビニル、プロピオン酸ビニル、カプロン酸ビニル、ラウリン酸ビニル、シクロヘキサンカルボン酸ビニル、安息香酸ビニル、N-ブチルアクリルアミド、アクリロニトリル等が挙げられ、これらの単量体は単独で、あるいは適宜組み合わせて用いることができるが、スチレンが特に好ましい。一般式6で表される単量体のQ16の式Q16-1で表わされるX3で示されるCH2nは炭素数1~3のアルキレン基であり、具体的にはメチレン基、エチレン基、トリメチレン基が挙げられるが、エチレン基が好ましい。式6中、Q16の式Q16-1及びQ16-2及びQ16-3で表わされるR17及びR18で示される低級アルキル基としてはメチル基、エチル基、n-プロピル基、イソプロピル基、ブチル基等が挙げられる。一般式6で表される単量体中、Q16が式Q16-1で表わされる単量体としては、ジメチルアミノメチルメタアクリレート、ジメチルアミノエチルメタアクリレート、ジメチルアミノプロピルメタアクリレート、ジエチルアミノエチルメタアクリレート、メチルエチルアミノエチルメタアクリレート、ジメチルアミノメチルメタアクリルアミド、ジメチルアミノエチルメタアクリルアミド、ジメチルアミノプロピルメタアクリルアミド、ジエチルアミノメチルメタアクリルアミド、ジエチルアミノエチルメタアクリルアミド、ジエチルアミノプロピルメタアクリルアミド等が挙げられ、Q16が式Q16-2で表わされる単量体としては、N-ビニルホルムアミド、N-ビニルアセトアミド等が挙げられ、Q16が式Q16-3で表わされる単量体としては、ビニルベンジルアミン、N-メチルビニルベンジルアミン、N-エチルビニルベンジルアミン、N,N-ジメチルビニルベンジルアミン、N,N-ジエチルビニルベンジルアミン等が挙げられるが、ジメチルアミノエチルメタクリレートがより好ましい。一般式6’で表される単量体のQ16’の式Q16’-1及びQ16’-2で表わされるMで示される軽金属イオンとしては、リチウムイオン、ナトリウムイオン、カリウムイオン等が挙げられる。一般式6’で表される単量体中、Q16’が式Q16’-1で表わされる単量体としては、メタアクリル酸、メタアクリル酸ナトリウム、メタアクリル酸アンモニウム等が挙げられ、Q16’が式Q16’-2で表わされる単量体としては、メタアクリルアミドメチルプロパンスルホン酸、メタアクリルアミドメチルプロパンスルホン酸ナトリウム、メタアクリルアミドメチルプロパンスルホン酸アンモニウム等が挙げられるが、アクリル酸ナトリウムがより好ましい。一般式7で表されるマクロモノマー中、Q18のA2及びQ20で示される炭素数1~10のアルキレン基としては、炭素数1~10の直鎖又は分岐状のアルキレン基が挙げられ、具体的にはメチレン基、エチレン基、トリメチレン基、ヘキサメチレン基、エチルエチレン基、ジメチルエチレン基等が挙げられる。このうち、炭素数1~5の直鎖又は分岐状のアルキレン基がより好ましい。一般式7で表されるマクロモノマー中のX4の、式X4-1、X4-2、X4-3及びX4-4中のR20、R21及びR22で示される低級アルキル基としてはメチル基、エチル基、n-プロピル基、イソプロピル基、ブチル基等が挙げられる。一般式7で表されるマクロモノマー中のX4の、式X4-1及びX4-2中のCH2nは炭素数1~3のアルキレン基であり、具体的にはメチレン基、エチレン基、トリメチレン基が挙げられるが、エチレン基が好ましい。一般式7で表されるマクロモノマー中のX4の、式X4-1、X4-2、X4-3及びX4-4中のZ-で示される陰イオンはフッ素イオン、塩素イオン、臭素イオン、ヨウ素イオン、硫酸イオン等が挙げられ、中でも塩素イオンが特に好ましい。一般式7で表されるマクロモノマー中のX4を含む繰り返し単位は、X4-1、X4-2、X4-3、X4-4、X4-5及びX4-6の中から選ばれる1種でもよく、2種以上を組み合わせてもよい。一般式7の構造単位に相当する親水性マクロモノマーのうち、繰り返し単位のX4が式X4-1、X4-2、X4-3及びX4-6で表される親水性マクロモノマーは、相当する単量体をアミノ基、水酸基又はカルボキシル基を分子内に有する連鎖移動剤の存在下、ラジカル重合させ、末端にアミノ基、水酸基又はカルボキシル基を持つ、重合体又は共重合体を合成した後、ビニルベンジルハライド、メタクリル酸アルキルエステルジオキシド等のビニルモノマーと反応させることにより製造することができる。一般式7の構造単位のX4が式X4-1で表わされる親水性マクロモノマーを製造する場合の、繰り返し単位に相当する単量体としてはメタアクリロイルオキシアルキルトリアルキルアンモニウム塩が挙げられ、具体的にはアクリロイルオキシメチルトリメチルアンモニウムクロライド、アクリロイルオキシエチルトリメチルアンモニウムクロライド、アクリロイルオキシメチルトリエチルアンモニウムクロライド、アクリロイルオキシエチルトリエチルアンモニウムクロライド、アクリロイルオキシエチルジメチルベンジルアンモニウムクロライド、メタクリロイルオキシメチルトリメチルアンモニウムクロライド、メタクリロイルオキシエチルトリメチルアンモニウムクロライド、メタクリロイルオキシメチルトリエチルアンモニウムクロライド、メタクリロイルオキシエチルトリエチルアンモニウムクロライド、メタクリロイルオキシエチルジメチルベンジルアンモニウムクロライド等が挙げられる。一般式7の構造単位のX4が式X4-2で表わされる親水性マクロモノマーを製造する場合の、繰り返し単位に相当する単量体としてはメタアクリロイルアミノアルキルトリアルキルアンモニウム塩が挙げられ、具体的にはメタアクリロイルアミノアルキルトリアルキルアンモニウム塩としては、アクリロイルアミノメチルトリメチルアンモニウムクロライド、アクリロイルアミノエチルトリメチルアンモニウムクロライド、アクリロイルアミノメチルトリエチルアンモニウムクロライド、アクリロイルアミノエチルトリエチルアンモニウムクロライド、アクリロイルアミノエチルジメチルベンジルアンモニウムクロライド、メタクリロイルアミノメチルトリメチルアンモニウムクロライド、メタクリロイルアミノエチルトリメチルアンモニウムクロライド、メタクリロイルアミノメチルトリエチルアンモニウムクロライド、メタクリロイルアミノエチルトリエチルアンモニウムクロライド、メタクリロイルアミノエチルジメチルベンジルアンモニウムクロライド等が挙げられる。一般式7の構造単位のX4が式X4-3で表わされる親水性マクロモノマーを製造する場合の、繰り返し単位に相当する単量体としてはビニルベンジルトリアルキルアンモニウム塩が挙げられ、具体的にはビニルベンジルトリメチルアンモニウムクロライド、ビニルベンジルトリエチルアンモニウムクロライド、ビニルベンジルトリブチルアンモニウムクロライド等が挙げられる。一般式7の構造単位のX4が式X4-6で表わされる親水性マクロモノマーを製造する場合の、繰り返し単位に相当する単量体としてはアクリルアミド、N-メチルアクリルアミド、N-エチルアクリルアミド、N,N-ジメチルアクリルアミド、メタクリルアミド、N-メチルメタクリルアミド、N-エチルメタクリルアミド、N,N-ジメチルメタクリルアミド等が挙げられる。これらの単量体は単独で、あるいは適宜組み合わせて用いることができる。末端にアミノ基、水酸基又はカルボキシル基を持つ重合体又は共重合体の合成は、求める親水性マクロモノマーの繰り返し単位に相当する単量体、連鎖移動剤、ラジカル重合開始剤の存在下で行うが、その際、溶媒は存在してもしなくてもよいが、反応制御、操作面から溶媒が存在した方が好ましい。溶媒としてはメタノール、エタノール、プロパノール等のアルコール類、アセトン、メチルエチルケトン等のケトン類、ジメチルホルムアミド、水等の極性溶媒が使用でき、アルコール類/水又はケトン類/水等の混合溶媒も使用できる。また、連鎖移動剤としてはメルカプトアルキルアミン類、メルカプトアルカノール類、ω-メルカプトカルボン酸類、アルキレングリコール類等が使用できるが、2-メルカプトエチルアミン、2-メルカプトエタノール、メルカプト酢酸、β-メルカプトプロピオン酸が好ましい。上記連鎖移動剤の好ましい使用量は、求める親水性マクロモノマーの数平均分子量及び反応条件によるが、親水性マクロモノマーの好ましい数平均分子量は500~50,000であり、数平均分子量が500~50,000の親水性高分子鎖を得る場合、連鎖移動剤の使用量は単量体100モルに対して0.1~50モル程度である。数平均分子量が500未満の場合は親水性マクロモノマーが表面に集積した高分子微粒子を得にくいので好ましくない。また数平均分子量が50,000を超えると親水性高分子の末端に結合したラジカル重合性基の重合性が低下するので好ましくない。ラジカル重合開始剤としては過硫酸アンモニウム、過硫酸カリウム、過酸化水素、過酸化ベンゾイル、t-ブチルヒドロパーオキサイド、アゾビスイソブチロ二トリル、アゾビス2-アミノジプロパン塩酸塩等が使用できるが、アゾビス2-アミノジプロパン塩酸塩が好ましい。重合開始剤の好ましい使用量は単量体100モルに対して0.02~2モル程度である。重合時間は重合開始剤の種類及び使用量、重合温度等によって変化するが通常30分~10時間であり、単量体が重合によって消費されるまで重合を行うのが好ましい。重合は単量体及び連鎖移動剤を極性溶媒に溶解、昇温後、重合開始剤を添加してもよいし、昇温した極性溶媒中に単量体、連鎖移動剤、重合開始剤をそれぞれ別々に又は混合して添加してもよい。重合温度としては50°C~100°Cが好ましい。上記の如くして得られた末端にアミノ基、水酸基あるいはカルボキシル基の入った重合体又は共重合体とビニルモノマーの反応は、一般の酸アミド反応、エーテル化反応あるいはエステル化反応などより容易に達成しうる。ビニルモノマーとしては、クロロメチルスチレンやメタクリル酸グリシジルが好ましい。例えば、末端に水酸基、アミノ基、カルボキシル基等の官能基を有する重合体又は共重合体をクロロメチルスチレン等のビニルベンジルハライド又は、メタクリル酸グリシジル等のエポキシ基含有メタアクリレートと反応させて、末端にラジカル重合性基を導入する。本反応はジメチルホルムアミド等の極性媒体中において、塩基や、相間移動触媒の存在下、10°C~80°Cの温度を保つことによって行うことができる。塩基としては水酸化カリウム、水酸化ナトリウム、炭酸ナトリウム、炭酸カリウム、炭酸水素ナトリウム、炭酸水素カリウム、又は、エチレンジアミン、モノエタノールアミン、ジエタノールアミン、トリエタノールアミン、ジエチレントリアミン、トリエチレンテトラミン等の有機アミン或いはトリクロロ酢酸ナトリウム等のようなアルカリ発生剤等を挙げることが出来るが、特に限定されない。塩基の使用量は、末端に水酸基、アミノ基、カルボキシル基等の官能基を有するカチオン性の親水性高分子を合成する際に使用した連鎖移動剤のモル数に対して1~10倍で用いるのが好ましい。相間移動触媒としてはテトラブチルホスホニウムブロマイド、テトラエチルホスホニウムブロマイド、テトラブチルホスホニウムクロライドのようなホスホニウム塩又はテトラブチルアンモニウムブロマイド、テトラエチルアンモニウムブロマイド、テトラブチルアンモニウムクロライドのようなアンモニウム塩が挙げられるが、特に限定されない。相間移動触媒の使用量は、末端に水酸基、アミノ基、カルボキシル基等の官能基を有するカチオン性の親水性高分子を合成する際に使用した連鎖移動剤のモル数に対して0.05~1倍で用いるのが好ましい。ビニルベンジルハライドとしてはクロロメチルスチレン、ブロモメチルスチレン、ヨードメチルスチレン等が挙げられ、エポキシ基含有メタアクリレートとしてはグリシジルメタクリレート、グリシジルアクリレート、3,4-エポキシシクロヘキシルメタクリレート等が挙げられるが、クロロメチルスチレンが特に好ましい。ビニルベンジルハライド又はエポキシ基含有メタアクリレートの使用量は、末端に水酸基、アミノ基、カルボキシル基等の官能基を有するカチオン性の親水性高分子を合成する際に使用した連鎖移動剤のモル数に対して1~10倍で用いるのが好ましい。末端に水酸基、アミノ基、カルボキシル基等の官能基を有する親水性高分子とビニルベンジルハライド又はエポキシ基含有メタアクリレートとの反応に要する時間は、上記親水性高分子及びビニルベンジルハライド又はエポキシ基含有メタアクリレートの使用量、触媒の種類や使用量、反応温度等によって変化するが、通常10時間~100時間であり、上記親水性高分子の末端にラジカル重合性基が導入されるまで反応を行うのが好ましい。末端に水酸基、アミノ基、カルボキシル基等の官能基を有する親水性高分子とビニルベンジルハライド又はエポキシ基含有メタアクリレートとの反応で使用する極性溶媒は、メタノール、エタノール、プロパノール等のアルコール類、アセトン、メチルエチルケトン等のケトン類、ジメチルホルムアミド、水等を使用することができるが、水に対する溶解度の高い親水性高分子と水に対する溶解度の低いビニルベンジルハライド又はエポキシ基含有メタアクリレートとの馴染みを良くするために、水に上述のアルコール類、ケトン類又はジメチルホルムアミド等の極性有機溶媒を混合するのが好ましい。その場合の混合比としては水に対して上述のアルコール類、ケトン類又はジメチルホルムアミド等の極性有機溶媒を5重量~50重量で使用するのが好ましい。一般式7の構造単位に相当する親水性マクロモノマーのうち、繰り返し単位のX4が式X4-4及びX4-5で表される親水性マクロモノマーは、N-ビニルホルムアミド、N-ビニルアセトアミド等のN-ビニルアミドモノマーから選ばれる単量体の少なくとも1種を前記同様、アミノ基、水酸基又はカルボキシル基を分子内に有する連鎖移動剤の存在下、ラジカル重合させ、末端にアミノ基、水酸基又はカルボキシル基を持つ重合体又は共重合体を合成した後、ビニルベンジルハライド、メタクリル酸アルキルエステルジオキシド等のビニルモノマーと反応させ、次いで塩酸等の酸の存在下で、アルコール又は/及び水のような極性溶媒中でアミド基を加水分解することにより、1級アミノ基を有する親水性マクロモノマーが得られる。1級アミノ基を4級化する場合は、例えばメチルクロライド、エチルクロライド等のハロゲン化アルキルハロゲン原子が塩素原子、臭素原子又はヨウ素原子やベンジルクロライド等のハロゲン化ベンジル等のハロゲン化合物が用いられる。4級化は種々の公知の方法によって容易に達成される。一般式7で表される親水性マクロモノマーとしては、次の式7a式中、Q19、Q20、Q21、Y2、X4、R19及びlは前記と同じで表わされる親水性マクロモノマーがより好ましく、さらには式7b式中、X4、R19及びlは前記と同じで表わされる親水性マクロモノマーがより好ましく、さらには式7c式中、Z及びlは前記と同じで表わされる親水性マクロモノマーがより好ましいが、式7d式中、lは前記と同じで表わされる親水性マクロモノマーが特に好ましい。一般式8で表される親水性マクロモノマーとしては、式中、Q23及びmは前記と同じで表わされる親水性マクロモノマーがより好ましいが、式8b式中、mは前記と同じで表わされる親水性マクロモノマーが特に好ましい。式8の構造単位に相当する親水性マクロモノマーは市販の親水性マクロモノマーを使用することができる。前記の如くして得られた一般式7の構造単位に相当する親水性マクロモノマー及び一般式8の構造単位に相当する親水性マクロモノマーの少なくとも1種を、一般式5の構造単位に相当する少なくとも1種の単量体及び一般式6又は6’の構造単位に相当する少なくとも1種の単量体と、重合開始剤、必要に応じて連鎖移動剤の存在下、メタノール、エタノール、プロパノール等のアルコール類、アセトン、メチルエチルケトン等のケトン類、水等の極性溶媒中で共重合することにより、本発明のpH応答性高分子微粒子分散体を製造することができる。上記の重合温度としては50°C~100°Cが好ましく、溶媒としてはメタノール、エタノール、プロパノール等のアルコール類、アセトン、メチルエチルケトン等のケトン類、ジメチルホルムアミド、水等が使用でき、アルコール類/水又はケトン類/水等の混合溶媒も使用できる。重合開始剤としては、例えば過硫酸アンモニウム、過硫酸カリウム、過酸化水素、過酸化ベンゾイル、t-ブチルヒドロパーオキサイド、アゾビスイソブチロ二トリル、アゾビス2-アミノジプロパン塩酸塩等が挙げられる。重合開始剤の好ましい使用量は一般式5で表わされる単量体及び一般式6で表わされる単量体の合計100モルに対して0.02~2モル程度である。重合時間は重合開始剤の種類及び使用量、重合温度等によって変化するが通常30分~10時間であり、微粒子のコア部形成に寄与する一般式5で表わされる疎水性単量体、pH応答性発現に寄与する一般式6で表わされる単量体及び末端にラジカル重合性基を有する一般式7又は8で表わされる親水性マクロモノマーが重合によって消費されるまで、重合を行うのが好ましい。一般式6のうち、N-ビニルホルムアミド、N-ビニルアセトアミド等のN-ビニルアミドモノマーから選ばれる少なくとも1種を、一般式5の構造単位に相当する少なくとも1種の単量体及び、一般式7及び/又は一般式8の構造単位に相当する親水性マクロモノマーの少なくとも1種と共重合した場合は、次いで公知の方法により加水分解、さらには2級化又は3級化することによって本発明のpH応答性高分子微粒子の分散体を製造することができる。本発明のpH応答性微粒子の合成において、一般式5で表わされる単量体、一般式6又は6’で表わされる単量体、一般式7及び/又は8で表わされる親水性マクロモノマーの比率は特に制限されないが、pH応答性の観点から、一般式5で表わされる単量体と、一般式6又は6’で表わされる単量体と、一般式7及び8で表わされる親水性マクロモノマーのうち当該高分子微粒子の表面に局在する高分子鎖を構成する繰り返し単位との比率が1/0.01~100/0.01~100の範囲が好ましく、1/0.1~50/0.1~50の範囲がより好ましく、1/0.5~10/0.5~10が特に好ましい。本発明のpH応答性高分子微粒子は、一般式5の構造単位に相当する少なくとも1種の疎水性の単量体と、一般式6又は6’の構造単位に相当する少なくとも1種のpH応答性の発現に寄与する単量体と、一般式7及び/又は一般式8の構造単位に相当する親水性マクロモノマーの少なくとも1種とを共重合し、必要に応じて加水分解することにより得られ、表面に親水性マクロモノマーが局在し、内部が環境応答性を有する疎水性ポリマーから成る微粒子となる。図1は、例えばスチレンとジメチルアミノエチルメタクリレートとメタクリロイルオキシエチルトリメチルアンモニウムクロライドから合成した末端にラジカル重合性基を有するカチオン性の親水性マクロモノマーを使用した場合に、高分子微粒子が得られる典型的なメカニズムを図式的に表したものである。末端ラジカル重合性基含有カチオン性マクロモノマー1はメタクリロイルオキシエチルトリメチルアンモニウムクロライド単位1aとビニルベンジル基1bとから成る。先ず上記カチオン性マクロモノマー1とスチレンモノマー2とジメチルアミノエチルメタクリレート3とを混合し工程A、スチレンモノマー及びジメチルアミノエチルメタクリレートを重合させると、スチレンモノマーとジメチルアミノエチルメタクリレートの共重合工程Bが部分的に起こるが、ビニルベンジル基1bとの共重合工程Cが同時に起こる。共重合の結果、あたかもスチレンとジメチルアミノエチルメタクリレート共重合体に上記カチオン性マクロモノマーがグラフト化したかのような構造を有する高分子が得られる。反応は極性媒体中で行われるので、疎水性のスチレン単位は内側に、上記カチオン性マクロモノマー1は外側に選択的に集積する工程D。このようにして重合が完了すると、スチレン/ジメチルアミノエチルメタクリレート単位のコア部4の表面にカチオン性高分子鎖5が位置する高分子微粒子6が得られる工程E。当該微粒子は表面が親水性であるため水系媒体中で分散状態となるが、媒体のpHを変化させることにより、微粒子内部の疎水性ポリマーが親水性を帯びることでコア部分が膨潤するため、粒子径が変化するものと考えられる。本発明のpH応答性高分子微粒子は医療材料、キレート剤、吸着剤等への応用が期待される。以下、実施例及び比較例を挙げる事により、本発明の特徴をより一層明確なものとするが、本発明は以下の実施例に限定されるものではない。尚、比較製造例および製造例におけるポリマーの重量平均分子量は、以下の方法に従って測定した。ポリマーの重量平均分子量および重合収率の測定カラム恒温槽には島津製作所製CTO-20A、検出器には島津製作所製RID-10A、溶離液流路ポンプには島津製作所製LC-20AD、デガッサには島津製作所製DGU-20A、オートサンプラーには島津製作所製SIL-20Aを用いてGPC法によって測定した。カラムは東ソー製の水系SECカラムTSKgelG3000PWXL排除限界分子量2×105とTSKgelG5000PWXL排除限界分子量2.5×106とTSKgelG6000PWXL排除限界分子量5×107を接続したものを用いた。サンプルは溶離液で2g/100mlの濃度に調製し、測定に用いた。溶離液には酢酸、酢酸ナトリウム各々0.5モル/リットルに調整した水溶液を使用した。カラム温度は40°Cで、流速は1.0ml/分で実施した。標準サンプルとして分子量1065、5050、24000、50000、107000、140000、250000、540000、920000の9種のポリエチレングリコールを用いて較正曲線を求め、その較正曲線を基に、ポリマーの重量平均分子量を求めた。また、本発明によるpH応答性高分子微粒子の粒子径は動的光散乱法Malvern製:ゼータサイザーナノZSにより測定した。また、以下の略号は次の化合物を意味する。MATMAC:メタクリロイルオキシエチルトリメチルアンモニウムクロライドDMAEMA:ジメチルアミノエチルメタクリレートDEAEMA:ジエチルアミノエチルメタクリレート2EHA:2-エチルヘキシルアクリレートVAm:ビニルアミンVBTMAC:ビニルベンジルトリメチルアンモニウムクロライドNVF:N-ビニルホルムアミドVBA:ビニルベンジルアミンAAc:アクリル酸ATBS:アクリルアミドtert-ブチルスルホン酸St:スチレン"